СПОСОБ ОБРАБОТКИ СУБСТРАТА

1. Продукт, включающий:
субстрат; и
первое покрытие на субстрате,
в котором первое покрытие включает водорастворимый полимер и антиадгезив, и
в котором внутри первого покрытия образованы пустоты.
2. Продукт по п.1, в котором водорастворимый полимер включает по меньшей мере один из следующих полимеров: крахмал, восковидная кукуруза, белок, поливиниловый спирт, казеин, желатин, белок соевых бобов и альгинаты.
3. Продукт, включающий:
субстрат; и
первое покрытие на субстрате,
в котором первое покрытие включает водорастворимый полимер, антиадгезив и по существу не содержит эластомерного материала,
в котором первое покрытие включает поверхность,
в котором поверхность имеет гладкость по Шеффилду менее примерно 300 единиц, и
в котором под поверхностью первого покрытия образованы пустоты.
4. Продукт, включающий:
субстрат; и
первое покрытие на субстрате,
в котором первое покрытие включает водорастворимый полимер и по существу не содержит эластомерного материала, и
в котором внутри первого покрытия образованы пустоты.
5. Продукт по п.1 или 4, дополнительно содержащий второе покрытие на первом покрытии.
6. Продукт по п.1 или 4, в котором первое покрытие включает поверхность, и по меньшей мере 50% поверхности первого покрытия имеет подповерхностные пустоты с поперечным размером по меньшей мере 5 мкм.
7. Продукт по п.1 или 4, в котором первое покрытие включает поверхность с гладкостью по Шеффилду в интервале, выбранном из групп, имеющих гладкость менее примерно 300 единиц, менее примерно 200 единиц и менее примерно 150 единиц.
8. Продукт, включающий:
субстрат; и
первое покрытие на субстрате,
в котором первое покрытие включает поверхность,
в котором поверхность имеет гладкость по Шеффилду менее примерно 300 единиц, и
в котором под поверхностью первого покрытия образованы пустоты.
9. Продукт по п.1 или 8, в котором первое покрытие по существу не содержит эластомерного материала.
10. Продукт по пп.1, 3, 4 или 8, в котором первое покрытие включает сшивающий агент.
11. Продукт по пп.1, 3, 4 или 8, в котором первое покрытие включает в расчете на сухую массу по меньшей мере 60% водорастворимого полимера и до 10% антиадгезива.
12. Продукт по пп.3, 4 или 8, в котором первое покрытие включает по меньшей мере один из следующих полимеров: крахмал, восковидная кукуруза, белок, поливиниловый спирт, казеин, желатин, белок соевых бобов и альгинаты.
13. Продукт по п.3 или 8, в котором по меньшей мере 50% поверхности первого покрытия имеет подповерхностные пустоты с поперечным размером по меньшей мере 5 мкм.
14. Продукт по п.3 или 8, в котором поверхность имеет гладкость по Шеффилду в интервале, выбранном из групп, имеющих гладкость менее примерно 200 единиц и менее примерно 150 единиц.
15. Способ обработки субстрата, включающий стадии:
нанесение на субстрат пленки водного раствора полимера,
фиксация водного раствора полимера путем
контактирования водного раствора полимера с нагретой поверхностью так, чтобы вызвать кипение водного раствора полимера и образование пустот, которые остаются в водном растворе полимера,
где стадия фиксации включает по меньшей мере частичное высыхание водного раствора полимера.
16. Способ по п.15, в котором пленка контактирует с нагретой поверхностью в течение интервала времени, выбранного в пределах менее примерно 3 с, менее примерно 2 с или менее примерно 0,5 с.
17. Способ по п.15, в котором пленка водного раствора полимера контактирует с нагретой поверхностью в течение менее примерно 3 с, и в котором нагретая поверхность имеет температуру выше примерно 150°.
18. Способ обработки субстрата, включающий стадии:
нанесение на субстрат первого покрытия водного раствора полимера в виде пленки,
в котором первое покрытие включает водорастворимый полимер и антиадгезив,
фиксация пленки путем контактирования ее в течение менее примерно 3 с с нагретой поверхностью с температурой выше примерно 150°С так, чтобы вызвать кипение водного раствора полимера и образование пустот в пленке,
где стадия фиксации включает по меньшей мере частичное высыхание пленки.
19. Способ обработки субстрата, включающий стадии:
нанесение на субстрат первого покрытия водного раствора полимера в виде пленки,
в котором первое покрытие включает водорастворимый полимер и по существу не содержит эластомерного материала;
фиксация пленки путем контактирования ее в течение менее примерно 3 с с нагретой поверхностью с температурой выше примерно 150°С так, чтобы вызвать кипение водного раствора полимера и образование пустот в пленке,
где стадия фиксации включает по меньшей мере частичное высыхание пленки.
20. Способ по п.19, в котором сшивающий агент включают в первое покрытие или наносят на первое покрытие перед контактированием пленки с нагретой поверхностью.
21. Способ по п.18 или 19, в котором первое покрытие включает поверхность и по меньшей мере 50% поверхности первого покрытия имеет подповерхностные пустоты с поперечным размером по меньшей мере 5 мкм.
22. Способ обработки субстрата, включающий стадии:
нанесение на субстрат первого покрытия водного раствора полимера в виде пленки,
фиксация пленки путем контактирования ее в течение менее примерно 3 с с нагретой поверхностью с температурой выше примерно 150°С так, чтобы вызвать кипение водного раствора полимера и образование пустот в пленке,
где стадия фиксации включает по меньшей мере частичное высыхание пленки,
в котором первое покрытие включает поверхность,
которая после высыхания имеет гладкость по Шеффилду менее примерно 300 единиц.
23. Способ по п.22, в котором пленка контактирует с нагретой поверхностью в течение времени, выбранного в пределах менее примерно 2 с или менее примерно 0,5 с;
в котором субстрат представляет собой субстрат в виде полотна или листа и включает по меньшей мере один из следующих компонентов: целлюлоза, бумага, картон, ткань, волокнистый материал, пористый материал, пористая пленка или полимолочная кислота;
в котором водный раствор полимера включает сшиваемый полимер и по существу не содержит эластомерного материала;
в котором сшивающий агент включают в первое покрытие или наносят на первое покрытие перед контактированием пленки с нагретой поверхностью; где сшивающий агент содержит по меньшей мере один из следующих компонентов: бура, бораты, альдегиды, соли аммония, соединения кальция и их производные;
в котором первое покрытие включает в сухой массе по меньшей мере 60% водорастворимого полимера и до 10% антиадгезива; в котором антиадгезив включает по меньшей мере один из следующих компонентов: воск, нефтяной воск, растительный воск, животный воск, синтетический воск, металлические мыла жирных кислот, стеараты металлов, длинноцепные алкильные производные, эфиры жирных кислот, амиды жирных кислот, амины жирного ряда, жирные кислоты, спирты жирного ряда, полимеры, полиолефины, кремнийорганические полимеры, фторполимеры, природные полимеры, фторированные соединения, фторированные жирные кислоты и их комбинации;
в котором первое покрытие включает по меньшей мере один из следующих полимеров: крахмал, восковидная кукуруза, белок, поливиниловый спирт, казеин, желатин, белок соевых бобов и альгинаты;
в котором по меньшей мере 50% поверхности первого покрытия имеет подповерхностные пустоты с поперечным размером по меньшей мере 5 мкм;
в котором поверхность первого покрытия имеет гладкость по Шеффилду, выбранную в пределах менее примерно 200 единиц или менее примерно 150 единиц;
способ, дополнительно предусматривающий стадию нанесения второго покрытия после по меньшей мере частичного высыхания пленки, в котором второе покрытие включает по меньшей мере один из следующих компонентов: пигменты, связующие и наполнители.
24. Способ обработки субстрата, включающий стадии:
нанесение на субстрат первого покрытия водного раствора полимера в виде пленки,
в котором первое покрытие включает водорастворимый полимер, антиадгезив и по существу не содержит эластомерного материала,
фиксация пленки путем контактирования ее в течение менее примерно 3 с с нагретой поверхностью с температурой выше примерно 150°С так, чтобы вызвать кипение водного раствора полимера и образование пустот в пленке,
где стадия фиксации включает по меньшей мере частичное высыхание пленки,
в котором первое покрытие включает поверхность,
которая после высыхания имеет гладкость по Шеффилду менее примерно 300 единиц.
25. Способ по п.24, в котором пленка контактирует с нагретой поверхностью в течение времени, выбранного в пределах менее примерно 2 с или менее примерно 0,5 с;
в котором субстрат состоит из полотна или листа и включает по меньшей мере один из следующих компонентов: целлюлоза, бумага, картон, ткань, волокнистый материал, пористый материал, пористая пленка или полимолочная кислота;
в котором водный раствор полимера включает сшиваемый полимер;
в котором сшивающий агент включают в первое покрытие или наносят на первое покрытие перед контактированием пленки с нагретой поверхностью;
в котором сшивающий агент содержит по меньшей мере один из следующих компонентов: бура, бораты, альдегиды, соли аммония, соединения кальция и их производные;
в котором первое покрытие включает в сухой массе по меньшей мере 60% водорастворимого полимера и до 10% антиадгезива, который включает по меньшей мере один из следующих компонентов: воск, нефтяной воск, растительный воск, животный воск, синтетический воск, металлические мыла жирных кислот, стеараты металлов, длинноцепные алкильные производные, эфиры жирных кислот, амиды жирных кислот, амины жирного ряда, жирные кислоты, спирты жирного ряда, полимеры, полиолефины, кремнийорганические полимеры, фторполимеры, природные полимеры, фторированные соединения, фторированные жирные кислоты и их комбинации;
в котором первое покрытие включает по меньшей мере один из следующих компонентов: крахмал, восковидная кукуруза, белок, поливиниловый спирт, казеин, желатин, белок соевых бобов и альгинаты;
в котором по меньшей мере 50% поверхности первого покрытия имеет подповерхностные пустоты с поперечным размером по меньшей мере 5 мкм;
в котором поверхность первого покрытия имеет гладкость по Шеффилду, выбранную в пределах менее примерно 200 единиц или менее примерно 150 единиц;
способ дополнительно включает стадию нанесения второго покрытия после по меньшей мере частичного высыхания пленки, в котором второе покрытие включает по меньшей мере один из следующих компонентов: пигменты, связующие и наполнители.
26. Способ обработки субстрата, включающий стадии:
предоставление целлюлозного субстрата,
нанесение на субстрат пленки водного раствора полимера,
где водный раствор полимера содержит по меньшей мере примерно 60% водорастворимого полимера в расчете на сухую массу и до 10% антиадгезива в расчете на сухую массу,
фиксация водного раствора полимера контактированием (пленки) в течение менее чем примерно 3 с с нагретой поверхностью с температурой выше примерно 150°С так, чтобы вызвать кипение водного раствора полимера и образование пустот в водном растворе полимера,
где фиксация включает по меньшей мере частичное высыхание водного раствора полимера.
27. Способ по п.18 или 19, дополнительно включающий стадию нанесения второго покрытия после по меньшей мере частичного высыхания пленки.